НАНОКОМПОЗИТНЫЙ МАТЕРИАЛ И СПОСОБ ЕГО ПОЛУЧЕНИЯ

1. Композиционный материал, содержащий активную фазу в виде гетерополикислоты и/или ее соли в матрице пористого неорганического носителя, отличающийся тем, что он содержит активную фазу в форме наночастиц, анион гетерополикислоты которых связан со структурообразующими элементами матрицы ионной связью и введен в матрицу на стадии ее синтеза in situ.
2. Композиционный материал по п.1, отличающийся тем, что он содержит активную фазу в форме наночастиц, невымываемых из носителя растворителями.
3. Композиционный материал по п.1, отличающийся тем, что в качестве пористого носителя он содержит алюмосиликаты или их аналоги с замещенными катионами кремния и/или алюминия в кислородных тетраэдрах.
4. Композиционный материал по п.1, отличающийся тем, что в качестве пористого носителя он содержит оксиды, выбранные из группы: оксид алюминия, диоксид титана, диоксид циркония, диоксид кремния.
5. Композиционный материал по п.1, отличающийся тем, что в качестве соединений с анионом гетерополикислоты он содержит кислоты, выбранные из ряда: 12-фосфорвольфрамовая, 12-вольфрамокремниевая, 12-фосформолибденовая, 12-молибденокремниевая или соли упомянутых кислот.
6. Композиционный материал по п.1, отличающийся тем, что диаметр пор материала находится в интервале 5-500Е.
7. Способ получения композиционного материала, содержащего активную фазу в виде гетерополикислоты и/или ее соли в матрице пористого неорганического носителя, включающий введение в матрицу носителя соединения, содержащего анион гетерополикислоты, отличающийся тем, что введение осуществляют на стадии синтеза матрицы in situ путем взаимодействия алкоксида структурообразующего элемента синтезируемой матрицы с гетерополикислотой и/или ее солью в присутствии соли того же или другого структурообразующего элемента матрицы, гомогенизацию системы с получением золя, гелирование золя, созревание геля и его термообработку.
8. Способ по п.7, отличающийся тем, что в качестве алкоксида структурообразующего элемента синтезируемой матрицы на взаимодействие подают тетраэтоксисилан, тетрабутоксититан, изопропоксид алюминия, или железа, или галлия, преимущественно, в виде спиртового раствора.
9. Способ по п.7, отличающийся тем, что в качестве соли структурообразующего элемента матрицы на взаимодействие подают соли металлов, выбранных из ряда: алюминия, железа, галлия, титана, циркония в виде их водных растворов.
10. Способ по п.7, отличающийся тем, что в качестве соединений с анионом гетерополикислоты на взаимодействие подают кислоты, выбранные из ряда: 12-фосфорвольфрамовая, 12-вольфрамокремниевая, 12-фосформолибденовая, 12-молибденокремниевая или соли упомянутых кислот.
11. Способ по п.7, отличающийся тем, что взаимодействие алкоксида структурообразующего элемента синтезируемой матрицы с гетерополикислотой и/или ее солью осуществляется в присутствии порообразующего темплата с его последующим удалением.
12. Способ по п.7, отличающийся тем, что взаимодействие осуществляют при добавлении в систему кислоты или щелочи в количестве, обеспечивающем синтез носителя выбранного состава.
13. Способ по п.7, отличающийся тем, что термообработку проводят путем сушки геля при 50-150°С и последующей прокалки на воздухе при 300-400°С.